(57)【要約】【課題】家庭内ホームネットワークおよびオフィス内ネットワークなどでの光情報通信などに好適な、色調と柔軟性に優れ、屈曲した状態で敷設されても漏光が少なく、短・中距離での情報通信の使用に好適な光ファイバケーブルを提供する。【解決手段】光ファイバと前記光ファイバを被覆する被覆層からなる光ファイバケーブルであって、前記光ファイバケーブルの外径が１〜３ｍｍの範囲にあり、前記被覆層が、樹脂中に黒色顔料を含有する漏光防止層と、樹脂中に黒色以外の着色顔料を３〜１０質量％含有する含有する着色外層の少なくとも２層からなり、漏光防止層の厚みが、３７．５〜１２５μｍの範囲にあり、着色外層の厚みが、１２５〜２１２．５μｍの範囲にある。【選択図】図１
2014029555.tif 000002
【特許請求の範囲】
【請求項１】
光ファイバと前記光ファイバを被覆する被覆層からなる光ファイバケーブルであって、
前記光ファイバケーブルの外径が１〜３ｍｍの範囲にあり、
前記被覆層が、樹脂中に黒色顔料を含有する漏光防止層と、樹脂中に黒色以外の着色顔料を３〜１０質量％含有する含有する着色外層の少なくとも２層からなり、
漏光防止層の厚みが、３７．５〜１２５μｍの範囲にあり、
着色外層の厚みが、１２５〜２１２．５μｍの範囲にあることを特徴とする光ファイバケーブル。
【請求項２】
前記被覆層に用いる樹脂が、ポリエチレン樹脂、塩化ビニル樹脂、ポリプロピレン樹脂、およびウレタン樹脂からなる群より選ばれる少なくとも１種の樹脂である、請求項１に記載の光ファイバケーブル。
【請求項３】
前記漏光防止層と前記着色外層の厚さの比が５０：５０〜１５：８５の範囲にある、請求項１又は２に記載の光ファイバケーブル。
【請求項４】
光ファイバケーブルは、複数本の光ファイバが一定の間隔で並列に配置された多芯並行ケーブルである、請求項１〜３のいずれかに記載の光ファイバケーブル。
【発明の詳細な説明】
【技術分野】
【０００１】
本発明は、家庭内ホームネットワークおよびオフィス内ネットワークなどでの光情報通信に好適であり、短・中距離での情報通信の使用に好適な光ファイバケーブルに関する。
【背景技術】
【０００２】
従来、光ファイバとしては、広い波長領域にわたって優れた光伝送が可能な石英系光ファイバが知られており、幹線系を中心に実用化されているが、この石英系光ファイバは高価で加工性が低い。そのため、より安価で、軽量、大口径であり、端面加工や取り扱いが容易である等の長所を有するプラスチック光ファイバ（以下「ＰＯＦ」と略す）が開発され、例えばライティングやセンサー等の分野、ＦＡ、ＯＡ、ＬＡＮ等の短・中距離通信用途の配線などの分野で実用化されている。
【０００３】
ＰＯＦはＬＥＤなどの可視赤色光源と組み合わせ、信号伝送線として利用されている。ＰＯＦが屋内配線として用いられる場合、狭い空間に屈曲した状態で敷設されることが一般的である。そのため、ＰＯＦと受発光素子との結合光量ロスや屈曲による光量ロスの少ないことなどが要求されている。
【０００４】
またこのような用途に使用されるＰＯＦは、通常、ＰＯＦ素線に樹脂を被覆したＰＯＦケーブルのような形で使用されることが多い。特に家庭内ホームネットワークやオフィス内ネットワークなどで使用されるＰＯＦケーブルでは、意匠性の観点から白色などの色の薄いケーブルが好まれることが多く、敷設した際に赤色のＬＥＤ光の曲げによる漏光や、側面からの光が侵入することで光の伝送に悪影響を及ぼすといった問題が生じている。
【０００５】
このような問題を解決する為にＰＯＦの周囲に被覆する樹脂を選定したり、着色外層を設けたりしたＰＯＦケーブルに関する多くの技術が報告されている。
【０００６】
例えば特許文献１および特許文献２には、ＰＯＦの外周に黒色内層と着色外層を設けることで側面からの光の侵入防止に優れたＰＯＦケーブルが提案されている。特許文献１および２にはポリアミド系樹脂を中心とした着色ＰＯＦケーブルに関する記載があるが、曲げ弾性率が大きく、屈曲した状態で敷設することが多い室内配線などではポリアミド系樹脂を用いたものでは扱いにくいという問題点があった。またＰＯＦケーブルへ側面からの光の侵入を低減する目的で、内層の黒色層を一定以上の厚さにする必要があり、ＰＯＦケーブルの色調が低下し、所望の薄い色のＰＯＦケーブルが得られないという問題があった。
【先行技術文献】
【特許文献】
【０００７】
【特許文献１】特開平１１−２４２１４２号公報
【特許文献２】特開平１０−３０７２１８号公報
【発明の概要】
【発明が解決しようとする課題】
【０００８】
本発明の目的は、色調と柔軟性に優れ、屈曲した状態で敷設されても漏光が少なく、短・中距離での情報通信の使用に好適な光ファイバケーブルを提供することである。
【課題を解決するための手段】
【０００９】
本発明者らは、光ファイバの被覆層を黒色顔料を含有する漏光防止層と、黒色以外の着色顔料を含有する着色外層の少なくとも２層を特定の厚みとすることにより課題を解決できることを見出し本発明を完成させた。
【００１０】
ここに、本発明の光ファイバケーブルは、光ファイバと前記光ファイバを被覆する被覆層からなる光ファイバケーブルであって、前記光ファイバケーブルの外径が１〜３ｍｍの範囲にあり、前記被覆層が、樹脂中に黒色顔料を含有する漏光防止層と、樹脂中に黒色以外の着色顔料を３〜１０質量％含有する含有する着色外層の少なくとも２層からなり、漏光防止層の厚みが、３７．５〜１２５μｍの範囲にあり、着色外層の厚みが、１２５〜２１２．５μｍの範囲にあることを特徴とするものである。
【発明の効果】
【００１１】
本発明により、意匠性（着色性）等の外観が良好で、屈曲した状態でも漏光が少ない情報通信用の光ファイバケーブルを提供でき、さらに好適には、薄い色の光ファイバケーブル、特に白色の光ファイバケーブルを提供できる。
【図面の簡単な説明】
【００１２】
【図１】図１は光ファイバケーブルの断面図である。
【図２】図２は２芯並行光ファイバケーブルの断面図である。
【図３】図３は２芯並行光ファイバケーブルの別構造の断面図である。
【発明を実施するための形態】
【００１３】
以下に、図１に基づいて本発明の実施の形態を説明する。
【００１４】
図１は、本発明による光ファイバケーブルの一実施形態を示す断面図である。芯１１Ａおよびその外周に形成された鞘１１ＢからなるＰＯＦ１２の外周に、漏光防止層１３が形成され、さらにその外側に着色外層１４が形成されている。
【００１５】
ここで、ＰＯＦ１２としては、図１記載の構成以外にも公知のものが使用でき、例えば中心から外周に向かって連続的に芯１１Ａの屈折率が低下するＧＩ型ＰＯＦ、中心から外に向かって芯１１Ａの屈折率が段階的に低下する多層ＰＯＦ、複数の芯１１Ａを鞘で取り囲んで一纏めにしたマルチコアＰＯＦなどが挙げられる。なかでもＰＯＦを広帯域化して高速信号伝送を行うには、多層ＰＯＦを用いることがより好ましい。
【００１６】
芯１１Ａには、各種の透明性の高い重合体が使用され、特に限定されるものではないが、好ましくはメチルメタクリレート単位を構成単位として含有する重合体が使用される。さらに好ましくは、メチルメタクリレート単独重合体、およびメチルメタクリレート単位を主構成単位とする重合体、またはフッ素化アルキルメタクリレート単位を主構成単位とする重合体であり、これらのなかではメチルメタクリレート単独重合体が、耐熱性と透明性に優れている点から特に好ましい。
【００１７】
芯の外周に形成される鞘は、１層から形成されていても、２層以上の複数層から形成されても良い。鞘を形成する樹脂としては、フッ素化メタクリレート系重合体、フッ化ビニリデン系重合体、テトラフルオロエチレン系重合体等ＰＯＦの鞘材として公知の材料を適宜選択することができる。特にフッ素化メタクリレート系重合体は、屈折率の調整が容易で、良好な透明性および耐熱性を有しながら屈曲性、加工性に優れる重合体であるため好ましい。
【００１８】
このようなＰＯＦ１２は、溶融紡糸法などの公知の方法で製造できる。また、ＰＯＦ１２を温度差の激しい環境で用いる場合には、ピストニングを抑制するため、連続もしくはバッチ処理によってアニール処理を施すとなお良い。
また、本発明による光ファイバケーブルは、複数本の光ファイバが一定の間隔で並列に配置された多芯並行ケーブルとすることもできる。
光ファイバケーブルを通信用途で使用する際には、光ファイバケーブルの一端を光源システムに接続し、他端を受光システムに接続する必要がある。その際、双方向で通信を行う場合には、このような光源-受光システムが各々揃うように、２本の光ファイバケーブルを用いることで双方向通信を容易に行うことが出来る。そこで、２本の光ファイバを用いて、図２および図３のような２芯光ファイバケーブルとしても良い。
図２は、２芯並行光ファイバケーブルの断面図であり、２つの光ファイバケーブルの着色外層１４が結合しているものである。このような構造の光ファイバケーブルを製造するためには、例えば、ＰＯＦ１２の外周にクロスヘッドダイ押出被覆装置を用いて漏光防止層１３を形成したあと、バッチ式で２芯用のダイス／ニップルを備えたクロスヘッドで着色外層１４を被覆することで得ることができる。
また図３は、２芯並行光ファイバケーブルの別構造の断面図であり、２つの光ファイバケーブルの漏光防止層１３及び着色外層１４が結合しているものである。このような構造の光ファイバケーブルを製造するためには、例えば、２層２芯用のダイス／ニップルを備えたクロスヘッドダイ押出被覆装置を用いてＰＯＦ１２を被覆することができる。このような装置を用いれば、漏光防止層１３および着色外層１４を形成する被覆樹脂を、一つのクロスヘッドダイを用いて、ＰＯＦ素線の外周の同時に一括して被覆することが可能となる。
【００１９】
本発明の光ファイバケーブルは、光ファイバとそれを被覆する被覆層からなる。被覆層は、漏光防止層と着色外層の少なくとも２層からなる。漏光防止層は、特に制限されないが、被覆層のうちの最も内層、すなわち光ファイバと接する層であることが好ましい。
【００２０】
漏光防止層および着色外層として用いられる被覆材料は、適度な柔軟性と被覆工程における成形性が良好でかつ適度な融点を有しているものであれば、特に限定されるものではなく、ポリエチレン樹脂、塩化ビニル樹脂、ポリプロピレン樹脂、ウレタン樹脂などが挙げられる。これらの被覆材料は、漏光防止層と着色外層とで同じ樹脂を用いてもよいし、異なる樹脂を用いてもよい。なかでもポリエチレン樹脂や塩化ビニル樹脂は、被覆のしやすさや製造コストなどの点で好適に用いることができ、より好適には、低密度ポリエチレン（例えば、高圧法低密度ポリエチレン）を用いることができる。この低密度ポリエチレンの樹脂密度は、典型的には０．９１０〜０．９３０ｇ／ｃｍ３の範囲である（ＪＩＳ  Ｋ６７４８：１９９５参照）。樹脂密度の測定は、典型的には、ＪＩＳ  Ｋ−００６１  １９９２、ＪＩＳ  Ｋ−７１１２  １９８０に準拠し、密度勾配管法を用い、例えば（株）柴山科学器械製作所製密度勾配管法直読式比重測定装置を用いて測定することができる。
【００２１】
漏光防止層は、樹脂中に少なくとも黒色顔料を含むものであり、黒色顔料を漏光防止層全量中０．３〜２．５質量％含有することが好ましい。黒色顔料としては、特に制限されないが、光ファイバから被覆層への漏光を防ぎ、また光ファイバ内部への外光の入射を防止する機能を付与する観点から、カーボンブラックが好ましい。黒色顔料の含有量の下限値は、漏光防止の面から、０．３質量％以上が好ましく、０．４質量％以上がより好ましく、０．４５質量％以上が特に好ましい。また、黒色顔料の含有量の上限値は、ケーブル強度の面、光ファイバ内部への顔料移行による光学特性低下を抑止する面、およびケーブルの発色性等の意匠面から、２．５質量％以下が好ましく、１．５質量％以下がより好ましく、０．６質量％以下が特に好ましい。
【００２２】
着色外層は、樹脂中に少なくとも黒色以外の着色顔料を含むものであり、黒色以外の着色顔料を着色外層全量中３〜１０質量％含有する。着色外層の機能は、光ファイバケーブルに識別性、意匠性等を付与するものである。黒色以外の着色顔料の含有量の下限値は、３％以上が好ましい。着色顔料の量が３％より少ないと、後述する漏光防止層と着色外層の層比の割合を一定の値以下にする際に、下地の黒色が透けて見えて光ファイバケーブルの色調が悪くなり、好ましくない。黒色以外の着色顔料の含有量の下限値は、４％以上が特に好ましい。また、黒色以外の着色顔料の含有量の上限値は、１０質量％以下が好ましい。着色顔料を１０質量％を超えて添加すると、ケーブルの強度が低下し、長期に渡り屈曲した状態で敷設する際に、被覆層が割れ光漏れの原因となるため好ましくない。黒色以外の着色顔料の含有量の上限値は、７質量％以下が特に好ましい。
【００２３】
また、通常光ファイバケーブルは信号源である光源や、検知器に組み込まれたユニットのハウジングや、別の光ファイバケーブル等との接合のために、このケーブル端にプラグを取り付けたプラグ付き光ファイバケーブルとして使用される。このプラグは、プラグ本体と、プラグ本体に装着されて光ファイバケーブルを固定するためのストッパーとを備えており、１〜３ｍｍ、特に一般的には１．５０ｍｍ程度の穴径を有している。そのため光ファイバケーブル１本の外径は１〜３ｍｍ、特に１．４８〜１．５２ｍｍであることが好ましく、それ以上になると１．５０ｍｍ程度の穴径のプラグに接続することが困難になる。そのため一般的な光ファイバの外径が１．０ｍｍであることを考慮すると、被覆層の厚さは０．２４〜０．２６ｍｍであることが好ましい。さらに本発明では屈曲敷設した際の漏光を防ぐための漏光防止層と意匠性を持たせるための着色外層を有していることから、この被覆層の厚さ範囲内でその特性を損じることなく、両層の適切な厚み比を決定する必要がある。
【００２４】
そのため十分な漏光効果と良好な意匠性を得るために、漏光防止層と着色外層の厚み比（漏光防止層：着色外層）は、５０：５０〜１５：８５の範囲にあることが好ましい。漏光防止層は３７．５〜１２５μｍの範囲にあり、着色外層が１２５〜２１２．５μｍの範囲にあることが好ましく、また漏光防止層が４０〜１２０μｍ、着色外層が１３０〜２１０μｍの範囲にあることが更に好ましく、最も好ましい範囲は漏光防止層が５０〜１００μｍ、着色外層が１５０〜２００μｍの厚さである。これは光ファイバの外径が１．０ｍｍ、光ファイバケーブルの外径が１．５ｍｍの場合であると、それぞれ、漏光防止層と着色外層の厚み比、５０：５０〜１５：８５、４８：５２〜１６：８４、４０：６０〜２０：８０に相当する。漏光防止層の厚さが３７．５μｍ以下では光ファイバを曲げて敷設した際に、十分な光の遮断効果が得られず漏光してしまうだけではなく被覆層として薄すぎるため、被覆が難しく均一な外径の光ファイバケーブルを得ることが難しくなるため好ましくない。また漏光防止の厚さが１２５μｍ以上では光遮断効果はあるものの、光ファイバケーブルの外径を考慮すると、上に被覆する着色外層が薄くなり、下地の黒色が透けて見え、本来の着色ケーブルの意匠性の点から好ましくない。特に家庭内ホームネットワークやオフィス内ネットワークに使用されるような光ファイバケーブルでは白色光ファイバケーブルが好まれるため、その影響は顕著である。
【００２５】
さらに黒色以外の着色顔料の平均粒子径は、０．１５μｍ〜５μｍの（電子顕微鏡写真法）であることが好ましい。黒色以外の着色顔料の平均粒子径の下限値は、顔料分散性の面、および光ファイバケーブル表面への顔料のブリードアウトの面から、０．２０μｍ以上が特に好ましい。また、この平均粒子径の上限値は、隠蔽力の面、着色の面、および光ファイバケーブルの表面状態（コブ、ブツ）の面から１μｍ以下が好ましく、０．５μｍ以下が特に好ましい。ここで本願の言う顔料の隠蔽力とは、被覆樹脂添加する顔料の量を最少にし、下地の黒色を透過せず、ケーブルの色調を改善できる力と定義する。粒子径が小さければ、同一重量の顔料で比較した場合、比表面積が大きくなるため隠ぺい力が大きくなる。
【００２６】
これらの条件を満足する着色顔料としては、黒以外の着色顔料であれば、特に制限されず、無機系顔料や有機系顔料から公知のものを使用できる。例えば、白色顔料としては二酸化チタン、酸化亜鉛など、また黄色顔料としてはアゾ系有機顔料、黄鉛、クロム黄、亜鉛黄など、青色顔料としては群青（ウルトラマリンブルー）やコバルトブルーなど、緑色
顔料としては酸化クロムやコバルトグリーンなどが挙げられる。特に、白色顔料としては、二酸化チタンや酸化亜鉛が好ましく、なかでも、隠蔽率や着色力の点から二酸化チタンが特に好ましい。また青色顔料としては群青、緑色顔料としては酸化クロムが、隠蔽率や着色力の点から特に好ましい。
なお、ここで言う無機顔料とは、その構造にさまざまな種類に分けることができるが、いずれを用いてもよい。例えば二酸化チタンに関しては、結晶構造の違いによりルチル型とアナタース型等があるが、いずれの型のものも用いることができる。
【実施例】
【００２７】
以下、本発明を実施例を挙げて説明するが、本発明の範囲がこれらの実施例に限定されるものではない。実施例における各評価方法は次の通りである。
【００２８】
［伝送損失］
２５ｍ−５ｍカットバック法により伝送損失（ｄＢ／ｋｍ）を測定した。測定波長が６５０ｎｍ、入射光のＮＡ（開口数）が、０．１の光を用いた。なお、測定は光源より３ｍの位置で曲げ半径２５ｍｍの固定治具に固定し測定を行った。
【００２９】
［漏光観察（光量相対値）］
電圧５．０２Ｖ  電流０．１Ａの赤色発光ＬＥＤ光源（中心波長６３０ｎｍ）に接続した長さ５ｍのＰＯＦケーブルを、光源より約１８ｃｍの部分を曲げ半径φ=２５ｍｍの曲げ治具にセットした。ＰＯＦケーブルの屈曲部から漏光した光を、屈曲部より３．５ｍｍの位置に浜松ホトニクス社製の分光測光装置ＰＭＡ−１１を固定し漏光量を測定した。漏光した光量は後述する比較例１で作製したＰＯＦケーブルからの漏れ光量を基準値（１００％）とし、相対値として算出した。
【００３０】
［漏光観察（目視による判断）］
また、漏光の可否は、３ｍ四方を光線透過率０．０％の遮光シートで覆った暗室内に、曲げ半径２０ｍｍおよび３０ｍｍの固定治具ＰＯＦケーブルを固定し、暗室内で目を１０分間慣らした後、漏光を目視により判断した。判定は目視により確認されなかったものを○（合格）、目を凝らしてよく見ると漏光が確認できるものを△（不可）、直ぐに漏光が確認できるものを×（不可）とした。漏光の具合に応じて、さらに激しいものは××とした。
【００３１】
［ケーブル色調］
ケーブルの色調は、ドイツの標準色票のＲＡＬ  ＤＥＳＩＧＮ  Ｓｙｓｔｅｍの色番号のうち最も近いものを記録した。色調は後述する比較例１で作製したＰＯＦケーブルの色調を基準色ＲＡＬ９００３（ｓｉｇｎａｌ  ｗｈｉｔｅ）とし、白から黒くなる方向の順に、次いでＲＡＬ９０１６（ｔｒａｆｆｉｃ  ｗｈｉｔｅ）、ＲＡＬ７０４７（ｔｅｌｅｇｒｅｙ  ４）、ＲＡＬ７０４０（ｗｉｎｄｏｗ  ｇｒｅｙ）と順位付けを行った。
また、ケーブルの色調は、標準色票と対比をしない目視によっても確認した。
【００３２】
［実施例１］
芯材として、メチルメタクリレート（ＭＭＡ）の単独重合体（ＰＭＭＡ）、鞘材は２層構造とし、第一鞘層として、２，２，２−トリフルオロエチルメタクリレート（３ＦＭ）／１，１，２，２−パーフルオロデシルメタクリレート（１７ＦＭ）／ＭＭＡ／メタクリル酸（ＭＡＡ）＝３１／５０／１８／１（重量％）の共重合体、第二鞘層としてフッ化ビニリデン／テトラフルオロエチレン＝８０／２０（ｍｏｌ％）の共重合体を用い、これらを溶融して同心円状に中心から順次積層して複合紡糸し、芯径９７０μｍ、第一鞘層５μｍ、第二鞘層１０μｍからなる外径１．０ｍｍのＰＯＦを得た。
【００３３】
次いで、漏光防止層としてポリエチレン（宇部興産社製：ＵＢＥポリエチレン  ＵＢＥＣ１８０、樹脂密度０．９２４ｇ／ｃｍ３）にカーボンブラック（三菱化学社製：三菱カーボンブラック  汎用カラー（ＲＣＦ）＃４５Ｌ、平均粒子径２４ｎｍ）を０．４５質量％含有させたものを使用した。また着色外層としてポリエチレン（商標名：ＵＢＥポリエチレン  ＵＢＥＣ１８０、宇部興産社製）に平均粒子径が０．２１μｍの二酸化チタン（石原産業社製：ＣＲ−６０）を５質量％含有させたものを使用した。これらを樹脂被覆用クロスヘッド型被覆装置に供給して、ＰＯＦの外周に両被覆材料を順次被覆して、外径１．５ｍｍのＰＯＦケーブルを得た。その際の漏光防止層の厚みは１００μｍ、着色外層の厚みは１５０μｍ、であった。こうして得られたＰＯＦケーブルを前記の評価方法により評価し、その結果を表１に示した。表１からわかるように、伝送損失に優れ、屈曲部の漏れ光量も少なく、目視による判断では漏光が確認されなかった。またケーブルの色調も優れたものであった。
【００３４】
［実施例２〜４］
漏光防止層と着色外層に加える顔料の量および厚みを表１に示した条件にした以外は、実施例１と同様の被覆材料を用い、同様の方法でＰＯＦケーブルを作製した。得られたＰＯＦケーブルの各種特性を評価し、その結果を表１に示した。実施例２〜４により得られたＰＯＦケーブルは屈曲部の漏れ光量も少なく、目視による判断では漏光が確認されなかった。またＰＯＦケーブルの色調もきれいな白色であった。結果を表１に示す。
【００３５】
［実施例５〜７]
着色外層に用いる二酸化チタンの種類を表２に示すものに変更した以外は実施例３と同様の被覆材料を用い、同様の方法でＰＯＦケーブルを作製した。すなわち、漏光防止層にはカーボンブラックを０．４５％添加し、着色外層には表２に示した製造メーカの酸化チタンを５％添加した。漏光防止層と着色外層の厚みは、それぞれ８０μｍ、１７０μｍとした。得られたＰＯＦケーブルは顔料の種類によらず、いずれも目視では分からない程度の漏れ光量で、色調も良好であった。
【００３６】
［比較例１］
漏光防止層を設けないこと、二酸化チタンの添加量を表１のように変更すること以外は、実施例１と同様の方法でＰＯＦケーブルを作製した。得られたＰＯＦケーブルは屈曲した際の漏光が激しかった。結果を表１に示す。
【００３７】
［比較例２〜６］
カーボンブラックおよび二酸化チタンの添加量を表１のように変更し、漏光防止層と着色外層の厚みを表１のように変更した以外は、実施例１と同様の方法でＰＯＦケーブルを得た。
【００３８】
比較例２、５については、得られたＰＯＦケーブルは屈曲部からの漏光が目立ち、必要とするＰＯＦケーブルは得られなかった。また、比較例３については、得られたＰＯＦケーブルは屈曲部からの漏光はなかったものの、ケーブルの色調が悪く、所望のＰＯＦケーブルは得られなかった。さらに比較例４、６については、得られたＰＯＦケーブルは屈曲部からの漏光は少なかったものの、目視による判断では漏光が確認できた。
【００３９】
【表１】
2014029555.tif 000003
【００４０】
【表２】
2014029555.tif 000004
表１に示したように、実施例１〜４で得られたＰＯＦケーブルは、屈曲部の漏れ光量も少なく、目視による判断では漏光が確認されなかった。またＰＯＦケーブルの色調も白色が発現し良好であった。
【００４１】
一方、比較例１にあるように漏光防止層を設けずに被覆したＰＯＦケーブルは、ケーブルの色調は白色が発現できたが、屈曲部の漏光が激しく、必要とするＰＯＦケーブルは得られなかった。
【００４２】
また、比較例２〜６にあるように、漏光防止層と着色外層の厚み比率や着色顔料の含有量を変えて作製したＰＯＦケーブルでは、屈曲部からの漏光が多かったり、ケーブル外観の色調がきれいな白色を発現できなかったりして、良い結果は得られなかった。
さらに表２に示すように着色外層の顔料（二酸化チタン）の平均粒子径や顔料の構造を変えても、所定の範囲内の顔料を用いることで実施例５〜７に示すように、所望のＰＯＦケーブルを得ることが出来た。
【符号の説明】
【００４３】
１１Ａ・・・芯
１１Ｂ・・・鞘
１２  ・・・ＰＯＦ
１３  ・・・被覆内層（漏光防止層）
１４  ・・・被覆外層（着色外層）
【図１】
2014029555.tif 000005
【図２】
2014029555.tif 000006
【図３】
2014029555.tif 000007